(57)【要約】      （修正有）【課題】向上した機械抵抗、耐化学薬品透過性、静電気放電性（２３℃及び５０％の相対湿度において１．０×１０８Ω未満の垂直抵抗）を有する、手にフィットした手袋、及び製造方法を提供する。【解決手段】ニトリル、クロロプレンラテックス、天然ラテックス、ポリウレタン、ポリビニルアルコール、ブチルラテックス、フッ素ラテックス、ポリエチレン、又はこれらの混合物からなる、少なくとも１つの耐化学薬品性ポリマー層１２、１４及び、アニオン性ポリマー及び耐化学薬品性ポリマーの混合物を含む少なくとも１つの導電性ポリマー層１６を含む多重層からなり、標準的なラテックス含浸ライナーを用いて形成される。【選択図】図１
2012140741.tif 000002
【特許請求の範囲】
【請求項１】
少なくとも１つの耐化学薬品性ポリマー層及び少なくとも１つの導電性ポリマー層を含む多重層を含む耐化学薬品性の静電防止手袋。
【請求項２】
耐化学薬品性ポリマー層が、ニトリル、クロロプレンラテックス、天然ラテックス、ポリウレタン、ポリビニルアルコール、ブチルラテックス、フッ素ラテックス、ポリエチレン、又はこれらの混合物を含む耐化学薬品性ポリマーを含む、請求項１に記載の手袋。
【請求項３】
耐化学薬品性ポリマーがニトリルを含む、請求項２に記載の手袋。
【請求項４】
導電性ポリマー層が、アニオン性ポリマー及び耐化学薬品性ポリマーの混合物を含む、請求項１に記載の手袋。
【請求項５】
アニオン性ポリマーがポリ（３，４−エチレンジオキシチオフェン）−ポリ（スチレンスルホネート）又はイミダゾリウム塩の少なくとも１つを含む、請求項４に記載の手袋。
【請求項６】
アニオン性ポリマーがポリ（３，４−エチレンジオキシチオフェン）−ポリ（スチレンスルホネート）を含む、請求項４に記載の手袋。
【請求項７】
導電性ポリマー層が、約１〜約７０％のアニオン性ポリマー及び約５０〜約９９％の耐化学薬品性ポリマーの混合物を含む、請求項１に記載の手袋。
【請求項８】
導電性ポリマー層が、約１〜約７０重量％のポリ（３，４−エチレンジオキシチオフェン）−ポリ（スチレンスルホネート）及び約５０〜約９９重量％のニトリルラテックスを含む、請求項１に記載の手袋。
【請求項９】
綿、ポリエステル、ポリウレタン、天然繊維、合成繊維、ニトリルラテックス、クロロプレンラテックス、ポリビニルアルコール、ブチルラテックス、フッ素ラテックス、又はラテックスラバーの少なくとも１つを含む装着層を更に含む、請求項１に記載の手袋。
【請求項１０】
接着剤、着色剤、抗菌剤、繊維、香料、又はこれらの混合物を含む１種類以上の添加剤を更に含む、請求項１に記載の手袋。
【請求項１１】
ニトリル及びポリ（３，４−エチレンジオキシチオフェン）−ポリ（スチレンスルホネート）の混合物の少なくとも１つの層；
少なくとも１つのニトリル層；及び
少なくとも１つの装着層；
を含む耐化学薬品性の静電防止手袋。
【請求項１２】
装着層が、ポリエステル、ポリウレタン、天然繊維、合成繊維、ニトリルラテックス、クロロプレンラテックス、ポリビニルアルコール、ブチルラテックス、フッ素ラテックス、ラテックスラバー、又はこれらの混合物の少なくとも１つの層を含む、請求項１１に記載の手袋。
【請求項１３】
ニトリル及びポリ（３，４−エチレンジオキシチオフェン）−ポリ（スチレンスルホネート）の混合物の層が、約１〜約７０重量％のポリ（３，４−エチレンジオキシチオフェン）−ポリ（スチレンスルホネート）及び約５０〜約９９重量％のニトリルを含む、請求項１１に記載の手袋。
【請求項１４】
接着剤、着色剤、抗菌剤、繊維、香料、又はこれらの混合物を含む１種類以上の添加剤を更に含む、請求項１１に記載の手袋。
【請求項１５】
耐化学薬品性ポリマー及びアニオン性ポリマーの混合物を含む導電性ポリマー層を含む耐化学薬品性の静電防止手袋。
【発明の詳細な説明】
【技術分野】
【０００１】
[0001]本出願は、２０１０年１０月１５日出願の米国特許出願６１／３９３，７１２（参照として本明細書中に包含する）の優先権及び利益を主張する。
[0002]本発明は、耐化学薬品性及び機械抵抗性の静電防止手袋に関する。より詳しくは、本発明は、静電気放電性を有し、含浸ライニングプロセスを用いることによって製造される装着感のよい耐化学薬品性で機械抵抗性の手袋に関する。
【背景技術】
【０００２】
[0003]静電防止であると宣伝されている市販されている幾つかのタイプの耐化学薬品性手袋があるが、殆どのものは例えば静電気放電性／約５０％の相対湿度及び２３℃において１．０×１０８Ω未満の垂直抵抗を要求する標準規格には適合していない。また、多くの所謂静電防止手袋は、電荷を分散させる電気導線及び他の金属アタッチメントが存在しているために取り扱いにくいという欠点を有する。
【０００３】
[0004]歴史的には、必要な耐化学薬品性を得るためには、化学薬品に対して不浸透性の種々の膜を積層又は一緒に熱融着して耐化学薬品性の手袋を形成し、次に手袋に金属線又はメッシュを取り付けて静電気放電性を与えていた。これらのタイプの手袋は、装着者が手を動かすのが困難であった。したがって、装着感のよい耐化学薬品性の静電防止手袋に対する必要性が存在する。
【発明の概要】
【０００４】
[0005]図面は本明細書の一部を形成する。
[0008]本発明は多くの異なる形態の態様が可能であるが、本開示は発明の原理の一例としてみなすべきであり、本発明を説明されている具体的な態様に限定することは意図しないという理解の下に、その具体的な態様を図面に示し、ここに詳細に記載する。
【０００５】
[0009]本発明は、向上した耐化学薬品透過性及び向上した放電性を有する皮膚被覆物に関する。本発明は、かかる皮膚被覆物を形成する方法を包含する。皮膚被覆物は５本指の手袋であってよいが、親指しか有しないミトン、又は０〜５本の指の任意の組合せが存在するミトンであってもよい（図１参照）。かかる皮膚被覆物は手袋又はミトンに限定されず、エプロン、コート、帽子、スカーフ、靴、又は靴下などでもよい。
【０００６】
[00010]本手袋によって、装着者の身体経由で電気の連続的な放電がもたらされるので、通常の化学薬品保護手袋を用いる場合よりも火花の発生及び爆発の危険性が非常に少ない。本手袋の耐化学薬品性及び静電防止性は、手袋内の耐化学薬品性ポリマー及び導電性ポリマーの存在によって得られる。
【図面の簡単な説明】
【０００７】
【図１】[0006]図１は、本発明にしたがって形成することができる手袋を図示する。
【図２】[0007]図２は、図１の手袋の断面の一例を示す。
【発明を実施するための形態】
【０００８】
[00011]一態様においては、手袋は導電性ポリマー層である１つの層を含む。導電性ポリマー層は、アニオン性ポリマー及び耐化学薬品性ポリマーの混合物を含む。アニオン性ポリマーは、ポリ（３，４−エチレンジオキシチオフェン）−ポリ（スチレンスルホネート）のようなポリチオフェン類であってよい。更に、アニオン性ポリマーはイミダゾリウム塩であってよい。アニオン性ポリマーは、導電性ポリマー層中に約１〜約７０重量％存在する。
【０００９】
[00012]耐化学薬品性ポリマーは、ニトリルラテックス、クロロプレンラテックス、天然ラテックス、ポリウレタン、ポリビニルアルコール、ブチルラテックス、フッ素ラテックス、ポリエチレン、又はこれらの混合物であってよい。耐化学薬品性ポリマーは、導電性ポリマー層中に約５０〜約９９重量％存在する。他の態様においては、導電性ポリマー層中の耐化学薬品性ポリマーの量は約７０重量％〜約９０重量％の範囲である。更に他の態様においては、導電性ポリマー層中の耐化学薬品性ポリマーの量は約７５重量％〜約８５重量％の範囲である。
【００１０】
[00013]他の態様においては、導電性ポリマー層は、ポリ（３，４−エチレンジオキシチオフェン）−ポリ（スチレンスルホネート）及びニトリルの混合物を含む。更に他の態様においては、導電性ポリマー層は、約１〜約７０％のアニオン性ポリマー及び約５０〜約９９％の耐化学薬品性ポリマーの混合物を含む。更に他の態様においては、導電性ポリマー層は、約１〜約７０％のポリ（３，４−エチレンジオキシチオフェン）−ポリ（スチレンスルホネート）及び約５０〜約９９％のニトリルの混合物を含む。
【００１１】
[00014]また、本方法は、接着剤、消泡剤、増粘剤、安定剤、着色剤、抗菌剤、繊維、香料、又はこれらの混合物を含む１種類以上の添加剤を添加することを含み得る。
[00015]更に他の態様においては、手袋は多重層を含む。これらの多重層は、少なくとも１つの耐化学薬品性ポリマー層及び少なくとも１つの導電性ポリマー層を含む。耐化学薬品性ポリマー層は、ニトリル、クロロプレンラテックス、天然ラテックス、ポリウレタン、ポリビニルアルコール、ブチルラテックス、フッ素ラテックス、ポリエチレン、又はこれらの混合物を含む耐化学薬品性ポリマーを含む。一態様においては、耐化学薬品性ポリマーはニトリルを含む。
【００１２】
[00016]手袋の導電性ポリマー層は、アニオン性ポリマー及び耐化学薬品性ポリマーの混合物を含む。アニオン性ポリマーは、ポリ（３，４−エチレンジオキシチオフェン）−ポリ（スチレンスルホネート）又はイミダゾリウム塩の少なくとも１つである。一態様においては、アニオン性ポリマーはポリ（３，４−エチレンジオキシチオフェン）−ポリ（スチレンスルホネート）を含む。
【００１３】
[00017]一態様においては、導電性ポリマー層は、約１〜約７０％のアニオン性ポリマー及び約５０〜約９９％の耐化学薬品性ポリマーの混合物を含む。他の態様においては、導電性ポリマー層は、約１〜約７０重量％のポリ（３，４−エチレンジオキシチオフェン）ポリ（スチレンスルホネート）及び約５０〜約９９重量％のニトリルラテックスを含む。
【００１４】
[00018]耐化学薬品性ポリマー層はニトリルラテックス層であってよいが、クロロプレンラテックス、天然ラテックス、ポリウレタン、ポリビニルアルコール、ブチルラテックス、フッ素ラテックス、ポリエチレン、又はこれらの混合物のような手袋に耐化学薬品性を付与する任意の材料が有用である。
【００１５】
[00019]手袋は、接着剤、着色剤、抗菌剤、繊維、香料、又はこれらの混合物を含む１種類以上の添加剤を更に含有し得る。
[00020]場合によっては、手袋は、皮膚に隣接して配置する装着層も含む。装着層は、天然繊維、合成繊維、ポリエステル、ポリウレタン、ニトリルラテックス、クロロプレンラテックス、ポリビニルアルコール、ブチルラテックス、フッ素ラテックス、又はラテックスラバーであってよい。一態様においては、装着層はフロック加工した綿のライナーのようなテキスタイル材料である。
【００１６】
[00021]手袋が、その所期の用途のために十分に装着感がよく、柔軟である限りにおいて、手袋が有し得る層の数に関する限定は設けられていないと理解すべきである。また、２重層の存在に関する限定もない。層の空間的配置に関する制限はない。
【００１７】
[00022]一態様の手袋（１０）は、多重層から構成され、装着時に皮膚に接する綿の装着層（１８）（フロックライナー）、ニトリルラテックス及びポリ（３，４−エチレンジオキシチオフェン）−ポリ（スチレンスルホネート）の混合物の１つの導電性ポリマー層（１６）、及びニトリルの２つの耐化学薬品性ポリマー層（１２、１４）の合計で４つの層を含む（図２参照）。
【００１８】
[00023]層の厚さは、耐化学薬品性ポリマー層及び導電性ポリマー層のそれぞれに関して約０．０１ｍｍ〜約３ｍｍの範囲である。装着層の厚さは約０ｍｍ〜約６ｍｍの範囲である。
【００１９】
[00024]本発明はまた、耐化学薬品性の静電防止手袋を形成する方法も想定する。標準的なラテックスタイプの含浸ライナー上で含浸させることができる耐化学薬品性のアニオン性ポリマー層が含まれている。
【００２０】
[00025]耐化学薬品性の静電防止手袋を形成する方法は、手の形の型をニトリルラテックス及びポリ（３，４−エチレンジオキシチオフェン）−ポリ（スチレンスルホネート）の混合物中に浸漬して、型の上に混合物の連続層を堆積させ、次に被覆された型を混合物から取り出すこと；被覆された型をニトリルラテックス中に浸漬して、被覆された型の上にニトリルラテックスの連続層を堆積させ、型をニトリルラテックス浸漬溶液から取り出すこと；型をニトリルフォーム中に浸漬して、型の上にニトリルフォームの連続層を堆積させ、型をニトリルフォーム浸漬溶液から取り出すこと；を含む。次に、手袋を型から剥ぎ取ることができる。所望の場合には、対をなしている浸漬工程と及び取り出し工程とを独立して複数回繰り返して多重層を形成することができる。更に、装着層を加えることができる。
【００２１】
[00026]本方法はまた、接着剤、消泡剤、増粘剤、安定剤、着色剤、抗菌剤、繊維、香料、又はこれらの混合物を含む１種類以上の添加剤を添加することを含み得る。
[00028]上記から、本発明の精神及び範囲から逸脱することなく数多くの変更及び修正を行うことができることが認められるであろう。ここに示す具体的な物品及び／又は方法に関する限定は、意図しておらず又は暗示していないことを理解すべきである。勿論、特許請求の範囲内の全てのかかる修正を請求項によってカバーすることが意図されている。
【図１】
2012140741.tif 000003
【図２】
2012140741.tif 000004
【外国語明細書】
2012140741000001.pdf